【事件の表示】
　特願２０１５−　９７２９１「太陽電池用ガラス基板及びそれを用いた太陽電池」拒絶査定不服審判事件〔平成２７年１２月２４日出願公開、特開２０１５−２３３１３４〕について、次のとおり審決する。
【結　論】
　本件審判の請求は、成り立たない。
【理　由】
第１　手続の経緯
　本願は、平成２７年５月１２日（優先権主張　平成２６年５月１５日（以下、「優先日」という。））の出願であって、その手続の経緯は以下のとおりである。
　平成２７年　７月　８日付け　拒絶理由の通知
　平成２７年　８月　４日　　　意見書、手続補正書の提出
　平成２７年　８月１９日付け　拒絶査定（同年９月８日送達）
　平成２７年１２月　７日　　　審判請求、手続補正
第２　平成２７年１２月７日付け手続補正についての補正の却下の決定
［結論］
　平成２７年１２月７日付け手続補正（以下、「本件補正」という。）を却下する。
　
［理由］
１　補正の内容
　本件補正は、特許請求の範囲を補正するものであり、そのうち特許請求の範囲の請求項１について、本件補正前（平成２７年８月４日付けの手続補正書）の請求項１に、
「酸化物基準の質量百分率表示で、ガラス母組成として、ＳｒＯを５〜１３．０％、ＢａＯを０．５〜４．０％、Ｋ２Ｏを３．５〜１５％含み、Ａｌ２Ｏ３−Ｎａ２Ｏ−Ｋ２Ｏ−ＭｇＯが−４．００〜５．００％であり、Ｎａ２Ｏ／Ｋ２Ｏが１．０〜２．０であり、（２×Ｎａ２Ｏ−２×ＭｇＯ−ＣａＯ）／（Ｎａ２Ｏ／Ｋ２Ｏ）が２．５以上であり、前記ガラス母組成１００質量部に対しＦｅをＦｅ２Ｏ３換算で０．０８〜０．５質量部含み、β−ＯＨが０．１２ｍｍ−１〜０．４ｍｍ−１である、太陽電池用ガラス基板。」
　とあったものを、
「酸化物基準の質量百分率表示で、ガラス母組成として、ＳｒＯを５〜１３．０％、ＢａＯを０．５〜４．０％、Ｋ２Ｏを３．５〜１５％
、ＭｇＯを０〜２．０％
　と補正することを含むものである（なお、下線は補正箇所を示すために請求人が付したものである。）。　
２ 補正の適否
　補正前の「ガラス母組成」について、「ＭｇＯを０〜２．０％」含むと限定する補正は、特許請求の範囲の減縮を目的とするものに該当する。
　そこで、補正後の請求項１に記載された発明（以下、「本件補正発明」という。）が特許出願の際独立して特許を受けることができるものであるか否かについて以下に検討する。
（１）本件補正発明
　本件補正発明は、上記１に本件補正後の請求項１として記載されたとおりのものである。
（２）引用例の記載事項
ア　引用例１
（ア）原査定の拒絶の理由で引用された、本願の優先日前に頒布された刊行物である特開２０１３−１４７４１７号公報（公開日：平成２５年８月１日、以下、「引用例１」という。）には、図面とともに、次の記載がある。（下線は当審で付したものである。）
ａ「【００１１】
  そこで、本発明の技術的課題は、アルカリ成分、特にＮａ２Ｏを含むと共に、歪点が十分に高く、しかも周辺部材の熱膨張係数に整合し得る太陽電池用ガラス基板を創案することである。
【課題を解決するための手段】
【００１２】
  本発明者等は、鋭意検討した結果、各成分の含有量を規制すると共に、ガラス中の水分量を規制することにより、上記技術的課題を解決できることを見出し、本発明として提案するものである。すなわち、本発明の太陽電池用ガラス基板は、ガラス組成として、質量％で、ＳｉＯ２  ４０〜７０％、Ａｌ２Ｏ３  １〜２０％、Ｎａ２Ｏ  １〜２０％を含有し、且つガラス中の水分量が２５ｍｍｏｌ／Ｌ未満であることを特徴とする。
【００１３】
  ここで、「ガラス中の水分量」は、波長２７００ｎｍにおける光吸収から、以下の方法により算出される値を指す。
【００１４】
  まず汎用のＦＴ−ＩＲ装置を用い、波長２５００〜６５００ｎｍにおける光吸収を測定し、波長２７００ｎ近傍での吸収極大値Ａｍ［％］を決定する。次に、下記数式１により、吸収係数α［ｃｍ−１］を求める。なお、数式１において、ｄ[ｃｍ]は、測定試料の厚さであり、Ｔｉ[％]は、測定試料の内部透過率である。
【００１５】
【数１】α＝（１／ｄ）×ｌｏｇ１０｛１／（Ｔｉ／１００）｝［ｃｍ−１］
【００１６】
  ここで、内部透過率Ｔｉは、下記数式２を用いて、吸収極大値Ａｍ、屈折率ｎｄから算出した値である。
【００１７】
【数２】　Ｔｉ＝Ａｍ／｛（１−Ｒ）｝
但し、Ｒ＝［１−｛（ｎｄ−１）／（ｎｄ＋１）｝２］２
【００１８】
  続いて、含水量ｃ［ｍｏｌ/Ｌ］を下記数式３により算出する。
【００１９】
【数３】ｃ＝α／ｅ
【００２０】
  なお、ｅは、ＧｌａｓｔｅｃｈｎｉｓｃｈｅｎＢｅｒｉｃｈｔｅｎ第３６巻、第９号、第３５０頁から読み取ることができる。そして、本願では、ｅとして、１１０［Ｌｍｏｌ−１ｃｍ−１］を採用することとする。」
ｂ「【００２８】
  本発明の
太陽電池用ガラス基板
【００２９】
  ＳｉＯ２は、ガラスネットワークを形成する成分である。その含有量は４０〜７０％、好ましくは４５〜６０％、より好ましくは４７〜５７％、更に好ましくは４９〜５２％である。ＳｉＯ２の含有量が多過ぎると、高温粘度が不当に高くなり、溶融性、成形性が低下し易くなることに加えて、熱膨張係数が低くなり過ぎて、薄膜太陽電池等の電極膜、光電変換膜の熱膨張係数に整合させ難くなる。一方、ＳｉＯ２の含有量が少な過ぎると、耐失透性が低下し易くなる。更に、熱膨張係数が高くなり過ぎて、ガラス基板の耐熱衝撃性が低下し易くなり、結果として、薄膜太陽電池等を製造する際の熱処理工程で、ガラス基板に割れが発生し易くなる。
【００３０】
  Ａｌ２Ｏ３は、歪点を高める成分であると共に、耐候性、化学的耐久性を高める成分であり、更にはガラス基板の表面硬度を高める成分である。その含有量は１〜２０％、好ましくは５〜１７％、より好ましくは８〜１６％、更に好ましくは１０．０超〜１５％、特に好ましくは１１．０超〜１４．５％、最も好ましくは１１．５〜１４％である。Ａｌ２Ｏ３の含有量が多過ぎると、高温粘度が不当に高くなり、溶融性、成形性が低下し易くなる。一方、Ａｌ２Ｏ３の含有量が少な過ぎると、歪点が低下し易くなる。なお、ガラス基板の表面硬度が高いと、ＣＩＧＳ系太陽電池のパターニングにおいて、光電変換膜を除去する工程で、ガラス基板が破損し難くなる。
【００３１】
  Ｎａ２Ｏは、熱膨張係数を調整する成分であり、また高温粘度を低下させて、溶融性、成形性を高める成分である。また、Ｎａ２Ｏは、ＣＩＧＳ系太陽電池を作製する際に、カルコパイライト結晶の成長に対して効果的な成分であり、光電変換効率を高めるために重要な成分である。Ｎａ２Ｏの含有量は１〜２０％、好ましくは２〜１５％、より好ましくは３．５〜１３％、更に好ましくは４．３超〜１０％である。Ｎａ２Ｏの含有量が多過ぎると、歪点が低下し易くなることに加えて、熱膨張係数が高くなり過ぎて、ガラス基板の耐熱衝撃性が低下し易くなる。結果として、薄膜太陽電池等を製造する際の熱処理工程で、ガラス基板に熱収縮や熱変形が生じたり、割れが発生し易くなる。一方、Ｎａ２Ｏの含有量が少な過ぎると、上記効果を得難くなる。
【００３２】
  上記成分以外にも、例えば、以下の成分を添加してもよい。
【００３３】
  Ｂ２Ｏ３は、ガラスの粘度を下げることにより、溶融温度、成形温度を低下させる成分であるが、歪点を低下させる成分であり、また溶融時の成分揮発に伴い、炉耐火物材料を消耗させる成分である。また、ガラス中の水分量を増加させる成分である。よって、Ｂ２Ｏ３の含有量は、好ましくは０〜１５％未満、０〜５％未満、０〜１．５％、特に０〜０．１％未満である。
【００３４】
  Ｌｉ２Ｏは、熱膨張係数を調整する成分であり、また高温粘度を低下させて、溶融性、成形性を高める成分である。また、Ｌｉ２Ｏは、Ｎａ２Ｏと同様にして、ＣＩＧＳ系太陽電池を作製する際に、カルコパイライト結晶の成長に対して効果的な成分である。しかし、Ｌｉ２Ｏは、原料コストが高いことに加えて、歪点を大幅に低下させる成分である。よって、Ｌｉ２Ｏの含有量は、好ましくは０〜１０％、０〜２％、特に０〜０．１％未満である。
【００３５】
  Ｋ２Ｏは、熱膨張係数を調整する成分であり、また高温粘度を低下させて、溶融性、成形性を高める成分である。また、Ｋ２Ｏは、Ｎａ２Ｏと同様にして、ＣＩＧＳ系太陽電池を作製する際に、カルコパイライト結晶の成長に対して効果的な成分であり、
光電変換効率を高めるために重要な成分である
Ｋ
２
Ｏの含有量は、
４〜８％
【００３６】
  ＭｇＯ＋ＣａＯ＋ＳｒＯ＋ＢａＯは、高温粘度を低下させて、溶融性、成形性を高める成分である。しかし、ＭｇＯ＋ＣａＯ＋ＳｒＯ＋ＢａＯの含有量が多過ぎると、耐失透性が低下し易くなり、ガラス基板に成形し難くなる。よって、ＭｇＯ＋ＣａＯ＋ＳｒＯ＋ＢａＯの含有量は、好ましくは５〜３５％、１０〜３０％、１５〜２７％、１８〜２５％、特に２０〜２３％である。
【００３７】
  ＭｇＯは、高温粘度を低下させて、溶融性、成形性を高める成分である。また、ＭｇＯは、アルカリ土類酸化物の中では、ガラス基板を割れ難くする効果が大きい成分である。しかし、ＭｇＯは、失透結晶を析出させ易い成分である。よって、ＭｇＯの含有量は、好ましくは０〜１０％、０〜５％未満、０．０１〜４％、０．０３〜３％、特に０．５〜２．５％である。
【００３８】
  ＣａＯは、高温粘度を低下させて、溶融性、成形性を高める成分である。しかし、ＣａＯの含有量が多過ぎると、耐失透性が低下し易くなり、ガラス基板に成形し難くなる。よって、ＣａＯの含有量は、好ましくは０〜１０％、０．１〜９％、２．９超〜８％、３．０〜７．５％、特に４．２〜６％である。
【００３９】
  ＳｒＯは、高温粘度を低下させて、溶融性、成形性を高める成分である。また、ＳｒＯは、ＺｒＯ２と共存する場合に、ＺｒＯ２系の失透結晶の析出を抑制する成分である。ＳｒＯの含有量が多過ぎると、長石族の失透結晶が析出し易くなり、また原料コストが高騰する。よって、ＳｒＯの含有量は、好ましくは０〜１５％、０．１〜１３％、特に４．０超〜１２％である。
【００４０】
  ＢａＯは、高温粘度を低下させて、溶融性、成形性を高める成分である。ＢａＯの含有量が多過ぎると、バリウム長石族の失透結晶が析出し易くなり、また原料コストが高騰する。更に、密度が増大して、支持部材のコストが高騰し易くなる。一方、ＢａＯの含有量が少な過ぎると、高温粘度が不当に高くなり、溶融性、成形性が低下する傾向がある。よって、ＢａＯの含有量は、好ましくは０〜１５％、０．１〜１２％、特に２．０超〜１０％である。
【００４１】
  ＺｒＯ２は、高温粘度を上げずに、歪点を高める成分である。しかし、ＺｒＯ２の含有量が多過ぎると、密度が高くなり易く、またガラス基板が割れ易くなり、更にはＺｒＯ２系の失透結晶が析出し易くなり、ガラス基板に成形し難くなる。よって、ＺｒＯ２の含有量は、好ましくは０〜１５％、０〜１０％、０〜７％、０．１〜６．５％、特に２〜６％である。
【００４２】
  
ガラス中のＦｅはＦｅ
２＋
又はＦｅ
３＋
の状態で存在するが、
Ｆｅの価数に係らず、「Ｆｅ
２
Ｏ
３
」に換算して表記するものとする
ｃ「【００５２】
  本発明の太陽電池用ガラス基板において、ガラス中の水分量は２５ｍｍｏｌ／Ｌ未満で
あり、好ましくは１０〜２３ｍｍｏｌ／Ｌ、１５〜２１ｍｍｏｌ／Ｌ、特に１８〜２０ｍｍｏｌ／Ｌである。このようにすれば、光電変換効率の改善に有効なアルカリ成分、特にＮａ２Ｏを多く添加しても、高歪点を維持することできる。」
ｄ「【表１】
　　　　　　　　　　　　　　　　　　　　　　　　　　　　　　　　」
（イ）上記記載から、引用例１には、太陽電池用ガラス基板（段落００２８）について、次の技術事項が記載されている。
　
　上記ｄ（【表１】）の「実施例Ｎｏ．７」の記載から、
「ガラス組成（ｗｔ％）として、 Ａｌ２Ｏ３を１３．５％、ＭｇＯを０％、ＣａＯを７％、ＳｒＯを１２．４％、ＢａＯを２％、Ｎａ２Ｏを２％、Ｋ２Ｏを２．９％、Ｆｅ２Ｏ３を０．１％含み、Ｈ２Ｏを１９．４（ｍｍｏｌ／Ｌ）含む」ことが読み取れる。
　段落００４２の記載から、
「ガラス中のＦｅはＦｅ２＋又はＦｅ３＋の状態で存在するが、Ｆｅの価数に係らず、「Ｆｅ２Ｏ３」に換算して表記するものとする」との技術事項が読み取れる。
（ウ）これらのことから、引用例１には、次の発明（以下、「引用発明」という。）が記載されていると認められる。
「ガラス組成（ｗｔ％）として、 Ａｌ２Ｏ３を１３．５％、ＭｇＯを０％、ＣａＯを７％、ＳｒＯを１２．４％、ＢａＯを２％、Ｎａ２Ｏを７％、Ｋ２Ｏを２．９％、Ｆｅ２Ｏ３を０．１％（ガラス中のＦｅはＦｅ２＋又はＦｅ３＋の状態で存在するが、Ｆｅの価数に係らず、「Ｆｅ２Ｏ３」に換算して表記するものとする）含み、Ｈ２Ｏを１９．４（ｍｍｏｌ／Ｌ）含む太陽電池用ガラス基板。」
イ　引用例２
（ア）原査定の拒絶の理由で周知技術を示す文献として引用された、本願の優先日前に頒布された国際公開第２０１３／１０８７９０号（国際公開日：２０１３年（平成２５年）７月２５日、以下、「引用例２」という。）には、
太陽電池用ガラス基板
ａ「［００２０］　ＭｇＯ：
ＭｇＯはガラスの溶解時の粘性を下げ、溶解を促進する効果があるので含有させ
ガラスの高温粘度
化学的耐久性
の含有量は、
３％以上
 　しかし、その含有量が５％超であると、
発電効率
失透温度
５％以下
ｂ「［００３０］　また、Ｎａ２Ｏ量とＫ２Ｏ量の比（
Ｋ
２
Ｏ／Ｎａ
２
Ｏ
は
ガラス上のＣＩＧＳ層へのＮａ拡散
発電効率
１．０以下
ガラス基板上のＣＩＧＳ層へのＫ拡散を確保し発電効率を確保する観点から、
０．７以上
（イ）　上記（ア）ａの記載から、引用例２には、
「太陽電池用ガラス基板において、ＭｇＯはガラスの溶解時の粘性を下げ、溶解を促進する効果があるので含有させるものであり、ガラスの高温粘度、化学的耐久性、発電効率、失透温度を考慮すると、３％以上５％以下とするのが好ましい。」との技術事項が記載されていると認められる。
（ウ）　上記（ア）ｂの記載から、引用例２には、
「太陽電池用ガラス基板において、ガラス上のＣＩＧＳ層へのＫ拡散を確保し発電効率を確保する観点から、Ｋ２Ｏ／Ｎａ２Ｏは、０．７以上１．０以下とすることが好ましい。」との技術事項が記載されていると認められる。
　ここで、前記「Ｋ２Ｏ／Ｎａ２Ｏ」を「Ｎａ２Ｏ／Ｋ２Ｏ」に書き換えると、
「太陽電池用ガラス基板について、ガラス上のＣＩＧＳ層へのＮａ拡散、Ｋ拡散を確保し発電効率を確保する観点から、Ｎａ２Ｏ／Ｋ２Ｏは、１．０以上１．４以下とすることが好ましい。」との技術事項が記載されていると認められる。
ウ　引用例３
（ア）本願の優先日前に頒布された国際公開第２０１３／１３３２７３号（国際公開日：２０１３年（平成２５年）９月１２日、以下、「引用例３」という。）には、
太陽電池用ガラス基板
ａ「［００２７］　ＭｇＯ：
ＭｇＯはガラスの溶解時の粘性を下げ、溶解を促進する効果があるので含有してもよい。その含有量は、好ましくは０．０５％以上
 　しかし、その含有量が６％超であると、
失透温度
発電効率
４％以下
ｂ「［００３７］　また、Ｎａ２ＯとＫ２Ｏの比
Ｎａ
２
Ｏ／Ｋ
２
Ｏは
ガラス基板上のＣＩＧＳ層へのＮａ拡散
発電効率
１．０以上
 　しかし、Ｎａ２Ｏ／Ｋ２Ｏが２．０超であると
ガラス転移点温度
Ｋ
２
Ｏによる
ＣＩＧＳ組成の変化を抑えて、短絡電流の低下を抑える効果
１．４以下
（イ）　上記（ア）ａの記載において、ＭｇＯは「含有してもよい」という記載は、含有しない場合（０％）も含むと解されるから、引用例３には、
「太陽電池用ガラス基板において、ＭｇＯはガラスの溶解時の粘性を下げ、溶解を促進する効果があるので含有してもよく（含有しない場合を含む）、その含有量は、失透温度、発電効率を考慮すると、０．０５％以上４％以下とするのが好ましい。」との技術事項が記載されていると認められる。
（ウ）　上記（ア）ｂの記載から、引用例３には、
「太陽電池用ガラス基板において、Ｎａ２Ｏ／Ｋ２Ｏは、ガラス基板上のＣＩＧＳ層へのＮａ拡散、発電効率、ガラス転移点温度、Ｋ２ＯによるＣＩＧＳ組成の変化を抑えて短絡電流の低下を抑える効果の観点から、１．０以上１．４以下とすることが好ましい。」との技術事項が記載されていると認められる。
エ　周知技術
　引用例２に関する上記イ（ウ）の記載、及び引用例３に関する上記ウ（ウ）の記載から、
「太陽電池用ガラス基板において、Ｎａ２Ｏ／Ｋ２Ｏは、ガラス基板上のＣＩＧＳ層へのＮａ拡散、Ｋ拡散、発電効率、ガラス転移点温度、Ｋ２ＯによるＣＩＧＳ組成の変化を抑えて短絡電流の低下を抑える効果の観点から、１．０以上１．４以下とすることが好ましい。」ことは、周知技術であるといえる。
（３）対比
ア　本件補正発明と引用発明とを対比する。
　引用発明の「ガラス組成（ｗｔ％）として、 」「ＳｒＯを１２．４％」含むことは、本件補正発明の「酸化物基準の質量百分率表示で、ガラス母組成として、ＳｒＯを５〜１３．０％」含むことに相当する。
　引用発明の「ガラス組成（ｗｔ％）として、 」「ＢａＯを２％」含むことは、本件補正発明の「酸化物基準の質量百分率表示で、」「ＢａＯを０．５〜４．０％」含むことに相当する。
　引用発明の「ガラス組成（ｗｔ％）として、 」「Ｋ２Ｏを２．９％」含むことと、本件補正発明の「酸化物基準の質量百分率表示で、」「Ｋ２Ｏを３．５〜１５％」含むこととは、共に「Ｋ２Ｏを」含む点で共通する。
　引用発明の「ガラス組成（ｗｔ％）として、 」「ＭｇＯを０％」含むことは、本件補正発明の「酸化物基準の質量百分率表示で、」「ＭｇＯを０〜２．０％」含むことに相当する。
　引用発明において、「ガラス組成（ｗｔ％）として、 Ａｌ２Ｏ３を１３．５％、ＭｇＯを０％、」「Ｎａ２Ｏを７％、Ｋ２Ｏを２．９％」含むことを、「Ａｌ２Ｏ３−Ｎａ２Ｏ−Ｋ２Ｏ−ＭｇＯ」の式に当てはめると、１３．５％−７％−２．９％−０％＝３．６と計算されるから、引用発明の「ガラス組成（ｗｔ％）」は、本件補正発明の「Ａｌ２Ｏ３−Ｎａ２Ｏ−Ｋ２Ｏ−ＭｇＯが−４．００〜５．００％であ」ることに相当する。
　引用発明において、「ガラス組成（ｗｔ％）として、」 「ＭｇＯを０％、ＣａＯを７％、」「Ｎａ２Ｏを７％、Ｋ２Ｏを２．９％」含むことを、「（２×Ｎａ２Ｏ−２×ＭｇＯ−ＣａＯ）／（Ｎａ２Ｏ／Ｋ２Ｏ）」の式に当てはめると、（２×７％−２×０％−７％）／（７％／２．９％）＝２．９と計算されるから、引用発明の「ガラス組成（ｗｔ％）」は、本件補正発明の「（２×Ｎａ２Ｏ−２×ＭｇＯ−ＣａＯ）／（Ｎａ２Ｏ／Ｋ２Ｏ）が２．５以上であ」ることに相当する。
　引用発明において、「ガラス組成（ｗｔ％）として、」「Ｆｅ２Ｏ３を０．１％（ガラス中のＦｅはＦｅ２＋又はＦｅ３＋の状態で存在するが、Ｆｅの価数に係らず、「Ｆｅ２Ｏ３」に換算して表記するものとする）含」むことは、本件補正発明の「前記ガラス母組成１００質量部に対しＦｅをＦｅ２Ｏ３換算で０．０８〜０．５質量部含」むことに相当する。
　引用発明の「Ｈ２Ｏを１９．４（ｍｍｏｌ／Ｌ）含む」ことに関連して、引用例１の段落００１３ないし段落００２０に、
「ガラス中の水分量」は、波長２７００ｎｍにおける光吸収から、吸収係数α［ｃｍ−１］を
　吸収係数α＝（１／ｄ）×ｌｏｇ１０｛１／（Ｔｉ／１００）｝［ｃｍ−１］
（ｄ[ｃｍ]は、測定試料の厚さであり、Ｔｉ[％]は、測定試料の内部透過率）
の式により求め、
　含水量ｃ［ｍｏｌ/Ｌ］＝α／ｅ（なお、ｅは、１１０［Ｌｍｏｌ−１ｃｍ−１］）
により算出することが記載されている。
　一方、本願明細書には、β−ＯＨの求め方に関して、以下の記載がある。
「【０１１２】
  （４）β−ＯＨ：β−ＯＨは、ＦＴＩＲ装置を用い、波長２７００ｎｍにおける光吸収から、以下の方法により算出した。
【０１１３】
  まず、ガラス板の波長２５００〜６５００ｎｍにおける透過率および反射率を測定した。波長２７００ｎｍ付近での吸収の極大での透過率をＴ、反射率をＲとする。内部透過率Ｔｉは、下記式より求めることができる。
【０１１４】
  Ｔｉ＝１−Ｔ−Ｒ
  ガラス板の厚みをｄ（ｍｍ）とすると、β−ＯＨ（ｍｍ−１）は、下記式より求めることができる。
【０１１５】
  （β−ＯＨ）＝（１／ｄ）×Ｌｏｇ１０｛１／Ｔｉ｝」
　ここで、引用発明の「吸収係数α［ｃｍ−１］」、「測定試料の厚さ」「ｄ[ｃｍ]」、「内部透過率」「Ｔｉ[％]」と本件補正発明の「β−ＯＨ（ｍｍ−１）」、「ガラス板の厚みをｄ（ｍｍ）」「内部透過率Ｔｉ」は、単位表現が異なるものの、それぞれ同じものである。
　そして、含水量ｃ［ｍｏｌ/Ｌ］＝α／ｅ（なお、ｅは、１１０［Ｌｍｏｌ−１ｃｍ−１］）の式から、引用発明の「Ｈ２Ｏを１９．４（ｍｍｏｌ／Ｌ）含む」ことを「β−ＯＨ（ｍｍ−１）」に換算すると、
「β−ＯＨ（ｍｍ−１）」＝α［ｃｍ−１］／１０＝１１０［Ｌｍｏｌ−１ｃｍ−１］×１９．４（ｍｍｏｌ／Ｌ）／１００００＝０．２１（ｍｍ−１）となる。
　よって、引用発明の「Ｈ２Ｏを１９．４（ｍｍｏｌ／Ｌ）含む」ことは、β−ＯＨが０．２１（ｍｍ−１）であることであり、本件補正発明の「β−ＯＨが０．１２ｍｍ−１〜０．４ｍｍ−１である」ことに相当する。
イ　以上のことから、本件補正発明と引用発明の一致点及び相違点は、次のとおりである。
（ア）　一致点
「酸化物基準の質量百分率表示で、ガラス母組成として、ＳｒＯを５〜１３．０％、ＢａＯを０．５〜４．０％、Ｋ２Ｏを含み、ＭｇＯを０〜２．０％含み、Ａｌ２Ｏ３−Ｎａ２Ｏ−Ｋ２Ｏ−ＭｇＯが−４．００〜５．００％であり、（２×Ｎａ２Ｏ−２×ＭｇＯ−ＣａＯ）／（Ｎａ２Ｏ／Ｋ２Ｏ）が２．５以上であり、前記ガラス母組成１００質量部に対しＦｅをＦｅ２Ｏ３換算で０．０８〜０．５質量部含み、β−ＯＨが０．１２ｍｍ−１〜０．４ｍｍ−１である、太陽電池用ガラス基板。」
（イ）　相違点１
   Ｋ２Ｏを、本件補正発明は「３．５〜１５％」含むのに対し、引用発明は「２．９％」含む点。
（ウ）　相違点２
　Ｎａ２Ｏ／Ｋ２Ｏが本件補正発明は、「１．０〜２．０であ」るのに対し、引用発明は、２．４（＝７％／２．９％）である点。
（４）　判断
　以下、相違点１と相違点２とを併せて検討する。
　引用例１には、引用発明（「実施例Ｎｏ．７」）に加え、
「【００３５】
  Ｋ２Ｏは、熱膨張係数を調整する成分であり、また高温粘度を低下させて、溶融性、成形性を高める成分である。また、Ｋ２Ｏは、Ｎａ２Ｏと同様にして、ＣＩＧＳ系太陽電池を作製する際に、カルコパイライト結晶の成長に対して効果的な成分であり、
光電変換効率を高めるために重要な成分である
Ｋ
２
Ｏの含有量は、好まし
特に４〜８％
　よって、引用例１には、「光電変換効率を高めるために重要な成分であるＫ２Ｏの含有量は、特に４〜８％とすることが好ましい。」との技術事項（以下、「引用例１に記載された技術事項」という。）が記載されていると認められる。
　そして、光電変換効率を高めるために重要な成分であるＫ２Ｏを適正量含有させるとの課題を、引用例１に記載された引用発明も有していることは明らかであるから、引用例１に記載された技術事項を採用し、引用発明のＫ２Ｏの含有量を、特に好ましいとする「４〜８％」とすることに困難性は見いだせない。
　また、「太陽電池用ガラス基板において、Ｎａ２Ｏ／Ｋ２Ｏは、ガラス基板上のＣＩＧＳ層へのＮａ拡散、Ｋ拡散、発電効率、ガラス転移点温度、Ｋ２ＯによるＣＩＧＳ組成の変化を抑えて短絡電流の低下を抑える効果の観点から、１．０以上１．４以下とすることが好ましい。」ことは、周知技術であり、Ｎａ２Ｏ及びＫ２Ｏを含有する太陽電池用ガラス基板である引用発明に、太陽電池用ガラス基板のＮａ２Ｏ／Ｋ２Ｏに関する周知技術を適用することに困難性は見いだせないから、引用発明にＮａ２Ｏ／Ｋ２Ｏとして１．０以上１．４以下にする周知技術を適用することに困難性は見いだせない。
　ここで、引用発明のＮａ２Ｏは７％であるから、引用発明において、引用例１の記載事項のＫ２Ｏの含有量が４〜８％の範囲のうちの５〜７％の範囲であると、Ｎａ２Ｏ／Ｋ２Ｏが１．０以上１．４以下となる。
　また、Ｋ２Ｏの含有量を５〜７％としたとしても、引用発明において、「Ａｌ２Ｏ３−Ｎａ２Ｏ−Ｋ２Ｏ−ＭｇＯ」は、１３．５％−７％−（５〜７％）−０％＝（−０．５〜１．５）と計算され、本件補正発明の「−４．００〜５．００％」であることに相当し、「（２×Ｎａ２Ｏ−２×ＭｇＯ−ＣａＯ）／（Ｎａ２Ｏ／Ｋ２Ｏ）」は、５〜７と計算され、本件補正発明の「２．５以上」であることに相当することに変わりはない。
　ところで、引用発明のＭｇＯの含有量は０％であるところ、周知技術を示す文献である引用例２には、ＭｇＯの含有量は３％以上５％以下（上記（２）イ（イ））であることが記載されており、ＭｇＯの含有量は異なっている。
　しかしながら、ＭｇＯの含有量とＮａ２Ｏ／Ｋ２Ｏのどちらのパラメータも結果的に発電効率に影響を及ぼすことで共通するものの、ＭｇＯは、ガラスの溶解時の粘性を下げ、溶解を促進する効果があり、ＭｇＯの含有量は、ガラスの高温粘度や失透温度によりＭｇＯ含有量の範囲が決められるものであるのに対し（引用例１段落００３７、引用例２段落００２０、引用例３段落００２７の記載参照。）、Ｎａ２Ｏ／Ｋ２Ｏは、ガラス上のＣＩＧＳ層へのＮａ拡散やＫ拡散に影響するパラメータであり、Ｎａ拡散やＫ拡散やガラス転移点温度を考慮して決められるものである（引用例２段落００３０、引用例３段落００３７の記載参照。）から、ＭｇＯの含有量とＮａ２Ｏ／Ｋ２Ｏは、それぞれ異なる観点により調整されるパラメータである。また、Ｎａ２Ｏ／Ｋ２Ｏを「１．０以上１．４以下」とする周知技術を示す文献である引用例３に、「太陽電池用ガラス基板において、ＭｇＯはガラスの溶解時の粘性を下げ、溶解を促進する効果があるので含有してもよく（含有しない場合を含む）、その含有量は、失透温度、発電効率を考慮すると、０．０５％以上４％以下とするのが好ましい。」との技術事項が記載されていることに鑑みるに、ＭｇＯの含有量が異なるからといって、引用発明に、Ｎａ２Ｏ／Ｋ２Ｏを「１．０以上１．４以下」とする周知技術の適用を阻害することにはならない。
　したがって、引用発明に引用例１に記載された技術事項及び周知技術を適用することにより、Ｋ２Ｏの含有量として５〜７％を採用し、Ｎａ２Ｏ／Ｋ２Ｏとして１．０以上１．４以下とすることは、当業者が容易に想到し得ることである。
　そして、本件補正発明のＮａ２Ｏ／Ｋ２Ｏが「１．０〜２．０」であることの効果は、引用例２（段落［００３０］）及び引用例３（［００３７］）に記載された技術事項から容易に想到し得るものであるから、本件補正発明の奏する作用効果は、引用発明、引用例１記載された技術事項及び周知技術の奏する作用効果から予測される範囲内のものにすぎず、格別顕著なものということはできない。
　したがって、本件補正発明は、引用発明、引用例１に記載された技術事項及び周知技術に基づいて、当業者が容易に発明をすることができたものであり、特許法２９条２項の規定により、特許出願の際独立して特許を受けることができないものである。
（５）　本件補正についてのむすび
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について
１　本願発明
　平成２７年１２月７日付けの手続補正は、上記のとおり却下されたので、本願の請求項に係る発明は、平成２７年８月４日付けの手続補正書の特許請求の範囲の請求項１ないし６に記載された事項により特定されるものであるところ、その請求項１に係る発明（以下、「本願発明」という。）は、前記第２の［理由］１に本件補正前の請求項１として記載されたとおりのものである。
２　引用例の記載事項
　原査定の拒絶の理由で引用された引用例１に記載された引用発明及び技術事項並びに周知技術は、前記第２の［理由］２（２）に記載したとおりである。
３　対比、判断
　本願発明は、前記第２の［理由］２で検討した本件補正発明から、「ガラス母組成」について、「ＭｇＯを０〜２．０％」含むとする限定を削除したものである。
　そうすると、本願発明の発明特定事項を全て含み、さらに他の事項を付加したものに相当する本件補正発明が、前記第２の［理由］２（３）（４）に記載したとおり、引用発明、引用例１に記載された技術事項及び周知技術に基づいて、容易に想到し得ることであるから、本願発明も、同様の理由により、引用発明、引用例１に記載された技術事項及び周知技術に基づいて、当業者が容易に発明することができたものである。
４　むすび
　以上のとおり、本願発明は、特許法２９条２項の規定により特許を受けることができないから、他の請求項に係る発明について検討するまでもなく、本願は拒絶されるべきものである。
　よって、結論のとおり審決する。